(57)【要約】      （修正有）【課題】天然の植物を使用した造花の花びら落下を防止する接着剤で、とくに花芯の中心部にも適用できる接着剤を提供する。【解決手段】天然の植物を造花にしたものを接着する接着剤であって、（イ）炭素数１〜３の低級アルコールと（ロ）ポリビニルブチラール、（ハ）少なくとも一種類のグリコールエーテルを１〜９９：９９〜１の重量比率で含有する溶液からなることを特徴とする接着剤。【選択図】図１
2007126617.tif 000002
【特許請求の範囲】
【請求項１】
天然の植物を造花にしたものを接着する接着剤であって、（イ）炭素数１〜３の低級アルコールと（ロ）ポリビニルブチラール（ハ）少なくとも一種類のグリコールエーテルを１〜９９：９９〜１の重量比率で含有する溶媒からなる事を特徴とする造花の接着剤。
【請求項２】
（イ）成分としてグリコールエーテルとポリビニルブチラールを併合ずる請求項１〜３いずれか１項の接着剤。
【請求項３】
（イ）成分としてグリコールエーテルとポリビニルブチラールを併合ずる請求項１〜３いずれか１項の接着剤。
【請求項４】
請求項１の溶媒には金属の粉やマイカなどの鉱物を混合した請求項１〜３いずれかの接着剤。
【請求項５】
前記多価アルコールがエチレングリコール、プロピレングリコール、ジエチレングリコール、ジプロピレングリコール、ブチルジグリコール、グリセリン、チオジエチレングリコール、モノエチレングリコール、ポリエチレングリコール、ポリプロピレングリコール、ポリ（オキシエチレン・オキシプロピレン）グリコール、エチルジエチレングリコール、ポリオキシプロピレントリオール及びポリ（オキシエチレン・オキシプロピレン）トリオールからなる群から選ばれるものである請求項３の接着剤。
【請求項６】
請求項１の接着剤には適宜に酢酸ビニル樹脂、アクリル系樹脂を混合す事が出来る事を特徴とする造花の接着剤。
【発明の詳細な説明】
【技術分野】
【０００１】  本発明は、天然の植物を使用した造花の花びら落下を防止する接着剤の製法及び使用に関する。
【背景技術】
【０００２】  従来、造花の花びら落下防止材としてホットメルトボンドなど、様々な接着方法が開発されているが、代表的なものとして、商品名：グルーガンなどがある。
【発明の開示】
【発明が解決しようとする課題】
【０００３】  しかしながら、このような溶解型接着ホットメルトボンドは花びら表面の部分には効果があるが、その花芯中心部の維持、形成という性質はなく、いずれも中心部に入れるにもかなりの熟練を要するものであり、初心者にとって極めて困難であることはもとより、ある程度の中級レベルの者や熟練者においても簡単ではなかった。
【課題を解決するための手段】
【０００４】以下、本発明の課題を解決するための手段について説明する。なお、本発明の理解を容易にするために添付図面の参照符号を括弧書きにて付記するが、それにより本発明が図に示めす形態に限定されるものではない。まず請求項１の造花の花びら落下防止において、天然の植物を造花にしたものを接着する接着剤であって、（イ）炭素数１〜３の低級アルコールと（ロ）ポリビニルブチラール（ハ）少なくとも一種類のグリコールエーテルを１〜９９：９９〜１の重量比率で含有する溶媒からなる事を特徴とする造花の接着剤。（イ）成分としてグリコールエーテルとポリビニルブチラールを併合ずる請求項１〜３いずれか１項の接着剤。（ハ）成分として多価アルコールとポリビニルブチラールを併合ずる請求項１〜３いずれか１項の接着剤。請求項１の溶媒には金属の粉やマイカなどの鉱物を混合した請求項１〜３いずれかの接着剤。前記多価アルコールがエチレングリコール、プロピレングリコール、ジエチレングリコール、ジプロピレングリコール、ブチルジグリコール、グリセリン、チオジエチレングリコール、モノエチレングリコール、ポリエチレングリコール、ポリプロピレングリコール、ポリ（オキシエチレン・オキシプロピレン）グリコール、エチルジエチレングリコール、ポリオキシプロピレントリオール及びポリ（オキシエチレン・オキシプロピレン）トリオールからなる群から選ばれるものである請求項３の接着剤。請求項１の接着剤には適宜に酢酸エチル樹脂、アクリル系樹脂を混合す事が出来る事を特徴とする造花の接着剤これらのグリコールエーテル類群、グリールエーテル類からなる溶液を混合したものを特徴とする溶剤に、アルコール類が含まれ任意に混合できる割合は１対９９〜９９対１とする事を接着剤を使用する事により花びらが取れるのを防ぐ事ができる。
【発明の効果】
【０００５】  本発明によれば、比較的花びらが散り易い造花の落下防止剤として花本体を形成する花芯において、花の構成部材にこのような接着剤を用いて、これを止着することができる本発明の接着剤は保湿成分を含んでいるのでアルコール及び水分も吸着する為、造花作製時にアルコールが完全に乾かない場合でも十分な接着効果がありアルコールにより花芯部まで浸透する為むしろ造花の出来具合は良くなる。本発明の接着剤は水分を吸収する為、わが国のように湿度が通年変化した場合でも接着剤は水分を吸排出する為に造花と一緒に接着剤も動くような柔軟性があり長期期間にわたり造花の花びらを維持出来る。
【発明を実施するための最良の形態】
【０００６】  一つの実施例として、本発明の接着剤は、ポリビニルプチラール及び酢酸ビニル成物またはポリ成物からなる造花の花びら及び花芯を、接着、花芯を維持形成するための接着剤であって、少なくとも酢酸ビニル樹脂、アクリル系樹脂、ポリ及び着色剤、香料を含んでいる。【０００７】  この酢酸ビニル樹脂とは、接着剤の主要構成要素として含有されるもので、酢酸ビニル基を有するモノマーのビニル重合によって合成される樹脂である。【０００８】  酢酸ビニル樹脂とは、接着剤の主要構成要素として含有されるもので、酢酸ビニル基を有するモノマーのビニル重合によって合成される樹脂であり、具体的にはポリビニルアルコール、酢酸ビニル樹脂、及び炭素数１〜３のアルコール、グリコールエーテル類からなる２種以上の化合物を共合してなる混合物が挙げられる。【０００９】  酢酸ビニル樹脂成分は、分子内に水溶化のために必要な基を有するポリオール、又はこのアリオールとそれ以外のポリオールとの混合ポリオールであるが、物性の設計が容易である等の点から、混合ポリオールが好ましい。【００１０】  本発明の接着剤は、酢酸ビニル樹脂、香料及び着色剤の他、必要により硬化剤や溶剤を含んでも良いし、更に酸化防止剤、紫外線吸収剤等の添加剤を含んでいてもよい。
【実施例１】
【００１１】ポリビニルブチラール１００ｃｃ酢酸ビニル樹脂モノアルマー４００ｃｃポリグコールエーテル２００ｃｃエチルアルコール３００ｃｃ染料黄色からなる接着剤を作り造花のガーベラの花びら、花芯へスポイトで１０  注いで乾燥させてた。ガーベラの花芯は黄色く染まり、花びらも取れることなく自然な外観を留めたまま、１年以上、実質的に変化無く、美しく保たれた。
【実施例２】
【００１２】酢酸エチル樹脂３００ｃｃグリコールエーテル１００ｃｃエチルアルコール１００ｃｃメチルアルコール５０ｃｃを混ぜて接着剤をつくり造花の大菊の花芯へ１５  スポイトで浸透するように注いだ。造花の大菊は花びらも取れることなく自然な外観を留めたまま、１年以上、実質的に変化無く、美しく保たれた。
【実施例３】
【００１３】ポリビニルブチラール３００  酢酸エチルモノマー２００ｃｃエチルアルコール１００ｃｃグリコールエーテル１５０ｃｃエチレングリコール１５０ｃｃを入れた接着剤をつくり造花のバラの花芯へ１０ｃｃ注射器で入れた。造花の大菊は花びらも取れることなく自然な外観を留めたまま、１年以上、実質的に変化無く、美しく保たれた。
【実施例４】
【００１４】酢酸ビニルエマルション５００ｃｃ、エチレングリコール１００ｃｃグリコールエーテル１００ｃｃかならる接着剤をつくり造花のチューリップの花芯へ１０ｃｃ入れた。造花のチューリップは花びらも取れることなく自然な外観を留めたまま、１年以上、実質的に変化無く、美しく保たれた。
【実施例５】
【００１５】酢酸ビニル樹脂３００ｃｃ、エチルアルコール５００ｃｃ、イソプロピルアルコール１００ｃｃ染料黒からなる接着剤をつくり造花のヒマワリの花芯へ３０ｃｃスポイトで入れた。造花のヒマワリの花芯が黒く自然な状態で染まり、花びらも取れることなく自然な外観を留めたまま、１年以上、実質的に変化無く、美しく保たれた。
【実施例６】造花に加工した薔薇の接着においてポリビニルウチラール１００ｃｃ、メチルアルコール５０ｃｃ、ポリグリコールエーテル５０ｃｃを混合して花のガク部を浸漬した後、薔薇の花芯へスプーンで注いで乾燥させた。
【実施例７】
【００１６】造花に加工したガーベラにおいて、ポリビニルブチラール１００ｃｃ、ポリグリコールエーテル３０ｃｃ、エチルアルコール７０ｃｃ、染料橙色２グラムを混合したものをガーベラの花芯部分を浸漬させてから筆で花芯部分と花ビラの根元を生花の状態のようにコーティングした。ガーベラは生花の時の様な状態になり生き生きとした状態をその後一年以上保持した。
【実施例８】
【００１７】造花に加工した薔薇を、ポリビニルブチラール３００ｃｃ、ポリグリコールエーテル３０ｃｃ、エチルアルコール３０ｃｃ、メチルアルコール２０ｃｃ、染料２グラム、金色のグリッターを混ぜたものを噴霧器により吹きかけた。薔薇は赤と金色のラメに染まりそのまま１年以上美しい姿を維持した。
【実施例９】
【００１８】青色に加工したカーネーションの造花をポリビニルブチラール１００ｃｃ、ポリグリコールエーテル１５０ｃｃ、メタノール３５０ｃｃ、染料紅梅色５グラムを混合したものを噴霧器に入れて造花に散布した。カーネーションは元の青色と紅梅色が混ざり生花では見ることの出来ない美しい姿になった。その後一年以上経過しても美しい姿を留めた。
【図面の簡単な説明】
【００１９】
【図１】  本発明の一実施例を示す斜視図
【図２】  本発明の他の実施例を示す斜視図
【図３】  本発明の噴霧を示す斜視図
【符号の説明】
【００２０】図１−１．花芯へボンドを注ぐ為のスプーンなどの注ぎ具
図１−２．造花のボンドを注ぐ花芯
図１−３．造花本体
図２−１．造花が入る容器
図２−２．本発明のボンド
図２−３．ボンドに浸ける造花
図３−１．噴霧器
図３−２．造花
【図１】
2007126617.tif 000003
【図２】
2007126617.tif 000004
【図３】
2007126617.tif 000005